(57)【要約】  一般式Ｎａｘ（Ｍｎ１−ａＭａ）ｙＰ２Ｏｚ（ＭはＣｒ、Ｆｅ、Ｃｏ及びＮｉからなる群より選ばれた少なくとも一種、１．２≦ｘ≦２．３、０．９５≦ｙ≦１．６、０≦ａ≦０．９、７≦ｚ≦８）で表され、非晶質相を含有する酸化物材料を含有することを特徴とする蓄電デバイス用正極活物質。
2016072315.tif 000002
【特許請求の範囲】
【請求項１】
一般式Ｎａｘ（Ｍｎ１−ａＭａ）ｙＰ２Ｏｚ（ＭはＣｒ、Ｆｅ、Ｃｏ及びＮｉからなる群より選ばれた少なくとも一種、１．２≦ｘ≦２．３、０．９５≦ｙ≦１．６、０≦ａ≦０．９、７≦ｚ≦８）で表され、非晶質相を含有する酸化物材料を含有することを特徴とする蓄電デバイス用正極活物質。
【請求項２】
前記酸化物材料における前記非晶質相の含有量が１質量％以上であることを特徴とする請求項１に記載の蓄電デバイス用正極活物質。
【請求項３】
さらに、導電性炭素を含有することを特徴とする請求項１または２に記載の蓄電デバイス用正極活物質。
【請求項４】
質量％で、前記酸化物材料  ８０〜９９．５％、及び前記導電性炭素  ０．５〜２０％を含有することを特徴とする請求項３に記載の蓄電デバイス用正極活物質。
【請求項５】
一般式Ｎａ２ＭｎＰ２Ｏ７で表される三斜晶系結晶を含むことを特徴とする請求項１〜４のいずれか一項に記載の蓄電デバイス用正極活物質。
【請求項６】
一般式Ｎａｘ（Ｍｎ１−ａＭａ）ｙＰ２Ｏｚ（ＭはＣｒ、Ｆｅ、Ｃｏ及びＮｉからなる群より選ばれた少なくとも一種の遷移金属元素、１．２≦ｘ≦２．３、０．９５≦ｙ≦１．６、０≦ａ≦０．９、７≦ｚ≦８）で表される酸化物材料に対し、導電性炭素を添加し、粉砕しながら混合することを特徴とする蓄電デバイス用正極活物質の製造方法。
【請求項７】
前記酸化物材料として、溶融固化物を用いることを特徴とする請求項６に記載の蓄電デバイス用正極活物質の製造方法。
【請求項８】
前記酸化物材料として、前記溶融固化物に熱処理を施して得られた結晶化物を用いることを特徴とする請求項７に記載の蓄電デバイス用正極活物質の製造方法。
【発明の詳細な説明】
【技術分野】
【０００１】
本発明は、蓄電デバイス用正極活物質及びその製造方法に関する。
【背景技術】
【０００２】
リチウムイオン二次電池は、携帯電子端末や電気自動車等に不可欠な、高容量で軽量な電源としての地位を確立しており、その正極活物質として、一般式ＬｉＦｅＰＯ４で表されるオリビン型結晶を含む活物質が注目されている。しかし、リチウムは世界的な原材料の高騰などの問題が懸念されているため、その代替としてナトリウムを使用した、ナトリウムイオン二次電池の研究が近年行われている。【０００３】
リチウムイオンとナトリウムイオンのレドックス基準電位はナトリウムがリチウムより０．３Ｖ高いため、正極活物質のアルカリイオンをリチウムからナトリウムにするとナトリウム系正極活物質では作動電位が低下する。このため、ナトリウムイオン二次電池はリチウムイオン二次電池と同等の高エネルギー密度化を達成するために高電圧化もしくは高容量化が求められている。例えば、非特許文献１にはＮａ２（Ｆｅ１−ｙＭｎｙ）Ｐ２Ｏ７（０≦ｙ≦１）からなる正極活物質が開示されている。
【先行技術文献】
【非特許文献】
【０００４】
【非特許文献１】Prabeer Barpanda et al., Solid State Ionics, 2014（DOI：10.1016/j.ssi.2014.03.011）
【発明の概要】
【発明が解決しようとする課題】
【０００５】
非特許文献１に記載のＮａ２（Ｆｅ１−ｙＭｎｙ）Ｐ２Ｏ７からなる正極活物質は、Ｍｎの割合が大きくなるに従い急激な容量低下が起こることが報告されている。したがって、上記活物質は、実仕様に耐えうる充放電特性を有していないという課題があった。【０００６】
本発明の目的は、充放電特性に優れた蓄電デバイス用正極活物質及びその製造方法を提供することにある。
【課題を解決するための手段】
【０００７】
本発明の蓄電デバイス用正極活物質は、一般式Ｎａｘ（Ｍｎ１−ａＭａ）ｙＰ２Ｏｚ（ＭはＣｒ、Ｆｅ、Ｃｏ及びＮｉからなる群より選ばれた少なくとも一種、１．２≦ｘ≦２．３、０．９５≦ｙ≦１．６、０≦ａ≦０．９、７≦ｚ≦８）で表され、非晶質相を含有する酸化物材料を含有することを特徴とする。【０００８】
本発明の蓄電デバイス用正極活物質は、非晶質相を含有することにより、ナトリウムイオン伝導性が向上するだけでなく、繰り返し充放電に伴うＭｎを含む結晶の歪みの発生や、Ｍｎ成分の外部への溶出を抑制することが可能となる。従って、本発明の蓄電デバイス用正極活物質は、充放電特性やサイクル特性に優れている。【０００９】
本発明の蓄電デバイス用正極活物質において、非晶質相の含有量が１質量％以上であることが好ましい。【００１０】
本発明の蓄電デバイス用正極活物質は、さらに、導電性炭素を含有することが好ましい。【００１１】
正極活物質が導電性炭素を含有することにより、酸化物材料間の電子導電パスを確保することが可能となり、充放電特性を向上させることができる。【００１２】
本発明の蓄電デバイス用正極活物質は、質量％で、前記酸化物材料  ８０〜９９．５％、及び前記導電性炭素  ０．５〜２０％を含有することが好ましい。【００１３】
本発明の蓄電デバイス用正極活物質は、一般式Ｎａ２ＭｎＰ２Ｏ７で表される三斜晶系結晶を含むことが好ましい。【００１４】
Ｎａ２ＭｎＰ２Ｏ７で表される三斜晶系結晶は、充放電に伴って発生する酸化還元電位が高く、蓄電デバイス用正極活物質として用いた場合、高い充放電容量及び放電電圧を示す。【００１５】
本発明の蓄電デバイス用正極活物質の製造方法は、一般式Ｎａｘ（Ｍｎ１−ａＭａ）ｙＰ２Ｏｚ（ＭはＣｒ、Ｆｅ、Ｃｏ及びＮｉからなる群より選ばれた少なくとも一種の遷移金属元素、１．２≦ｘ≦２．３、０．９５≦ｙ≦１．６、０≦ａ≦０．９、７≦ｚ≦８）で表される酸化物材料に対し、導電性炭素を添加し、粉砕しながら混合することを特徴とする。【００１６】
一般に、蓄電デバイス用正極活物質は、導電性炭素または導電性炭素源となる有機物と混合、焼結して正極として使用される。これにより、正極活物質間に導電性炭素からなる導電パスが形成され、良好な充放電特性が得られる。しかしながら、一般式Ｎａｘ（Ｍｎ１−ａＭａ）ｙＰ２Ｏｚで表される正極活物質は、導電性炭素と混合して焼結すると、導電性炭素が正極活物質に含まれるＭｎ元素により酸化されて二酸化炭素として外部に放出されやすい。そのため、正極活物質間に導電性炭素からなる導電パスが形成されにくく、十分な充放電特性が得られないことがある。【００１７】
一方、本発明の製造方法によれば、一般式Ｎａｘ（Ｍｎ１−ａＭａ）ｙＰ２Ｏｚで表される正極活物質と導電性炭素とを、粉砕しながら混合することによりエネルギーを付与することができるため、導電性炭素との焼結を伴うことなく比較的低温で複合化することができる。そのため、複合化時においてＭｎ元素による導電性炭素の酸化が生じにくく、導電性炭素を良好な状態で正極活物質中に分散させることができる。また、粉砕、混合工程を経ることにより、酸化物材料同士が互いに反応して非晶質相が形成されやすくなる。加えて、導電性炭素は粉砕助剤となるため、粉砕、混合時における酸化物材料の凝集を抑制し、非晶質相の形成を促進する。【００１８】
以上の通り、本発明の製造方法によれば、酸化物材料が非晶質相を含有するとともに、内部に導電性炭素が良好な状態で分散されてなるため、充放電特性に優れた正極活物質を得ることが可能となる。【００１９】
本発明の蓄電デバイス用正極活物質の製造方法において、酸化物材料として、溶融固化物を用いることが好ましい。【００２０】
上記構成によれば、正極活物質の均質性を高めることが可能となる。【００２１】
本発明の蓄電デバイス用正極活物質の製造方法において、酸化物材料として、溶融固化物に熱処理を施して得られた結晶化物を用いることが好ましい。
【発明の効果】
【００２２】
本発明によれば、高電圧系元素であるＭｎを含むことで高電圧化が達成され、非晶質相を含むことで容量が向上し、良好なサイクル特性が得られる高エネルギー密度である蓄電デバイス用正極活物質を得ることができる。
【図面の簡単な説明】
【００２３】
【図１】実施例１において得られた溶融固化物の粉末Ｘ線回折パターンを示すチャートである。
【図２】実施例１において得られた酸化物材料の粉末Ｘ線回折パターンを示すチャートである。
【図３】実施例１において得られた正極活物質の粉末Ｘ線回折パターンを示すチャートである。
【図４】実施例１において作製された試験電池の充放電曲線を示すグラフである。
【発明を実施するための形態】
【００２４】
本発明の蓄電デバイス用正極活物質は、一般式Ｎａｘ（Ｍｎ１−ａＭａ）ｙＰ２Ｏｚ（ＭはＣｒ、Ｆｅ、Ｃｏ及びＮｉからなる群より選ばれた少なくとも一種、１．２≦ｘ≦２．３、０．９５≦ｙ≦１．６、０≦ａ≦０．９、７≦ｚ≦８）で表され、非晶質相を含有する酸化物材料を含有することを特徴とする。
【００２５】
上記一般式中のＮａは、電池の充放電の際に正極活物質と負極活物質との間を移動するナトリウムイオンの供給源となる。
【００２６】
Ｍｎは、正極活物質に対し高電圧を付与する成分である。具体的には、電池の充放電に伴いナトリウムイオンが正極活物質から脱離したり、正極活物質に吸蔵する際に、Ｍｎイオンの価数が変化することによりレドックス反応が生じる。このレドックス反応に起因して、正極活物質が高い酸化還元電位を示す。
【００２７】
Ｍ（Ｃｒ、Ｆｅ、Ｃｏ及びＮｉからなる群より選ばれた少なくとも１種）もＭｎと同様に、電池の充放電の際に価数変化することにより、ナトリウムイオンが正極活物質から脱離したり、正極活物質に吸蔵したりする際に、正極活物質の酸化還元電位を高める役割を有する。Ｎｉは特に高い酸化還元電位を示すことから好ましい。一方、Ｆｅは充放電において高い構造安定化を有するため好ましい。
【００２８】
Ｐ２Ｏｚは３次元網目構造を有して正極活物質の構造を安定化させる効果を有する。
【００２９】
一般式Ｎａｘ（Ｍｎ１−ａＭａ）ｙＰ２Ｏｚにおける各係数の範囲を上記の通り規定した理由について以下に説明する。
【００３０】
ｘは１．２≦ｘ≦２．３であり、１．３≦ｘ≦２．２５であることが好ましく、１．５≦ｘ≦２．２であることがより好ましい。ｘが小さすぎると、吸蔵、放出に関与するナトリウムイオンが少なくなるため、充放電容量が低下する傾向にある。一方、ｘが大きすぎると、Ｎａ３ＰＯ４等の充放電に関与しない異種結晶が析出しやすくなるため充放電容量が低下する傾向にある。
【００３１】
ｙは０．９５≦ｙ≦１．６であり、０．９５≦ｙ≦１．４であることが好ましく、０．９５≦ｙ≦１．２５であることがより好ましい。ｙが小さすぎると、レドックス反応を起こす遷移金属元素が少なくなることにより、吸蔵、放出に関与するナトリウムイオンが少なくなるため充放電容量が低下する傾向にある。一方、ｙが大きすぎると、ＮａＭｎＰＯ４等の充放電に関与しない異種結晶が析出しやすくなるため充放電容量が低下する傾向にある。
【００３２】
ａは０≦ａ≦０．９であり、０≦ａ≦０．５であることが好ましく、０≦ａ≦０．３であることがより好ましい。ａが小さいほど、充放電に伴って発生する酸化還元電位が高く、蓄電デバイス用正極活物質として用いた場合、高い充放電容量及び放電電圧を示しやすくなる。特にａ＝０であることが好ましい。
【００３３】
ｚは７≦ｚ≦８であり、７≦ｚ≦７．８であることが好ましく、７≦ｚ≦７．５であることがより好ましい。ｚが小さすぎると、Ｍｎ及びＭの価数が２価より小さくなって、充放電に伴い金属が析出しやすくなる。析出した金属は電解質中に溶出し、負極側で金属デンドライトとして析出するため、内部短絡の原因となる。一方、ｚが大きすぎると、Ｍｎ及びＭの価数が２価より大きくなって、電池の充放電に伴うレドックス反応が起こりにくくなる。その結果、吸蔵、放出されるナトリウムイオンが少なくなるため、容量が低下する傾向にある。
【００３４】
一般式Ｎａｘ（Ｍｎ１−ａＭａ）ｙＰ２Ｏｚで表される酸化物材料の具体例としては、Ｎａ２ＭｎＰ２Ｏ７、Ｎａ２（Ｍｎ１−ａＦｅａ）Ｐ２Ｏ７（０＜ａ≦０．８、さらには０．２≦ａ≦０．８）、Ｎａ２（Ｍｎ１−ａＮｉａ）Ｐ２Ｏ７（０＜ａ≦０．８、さらには０．２≦ａ≦０．８）で表されるものが挙げられる。なかでも、Ｎａ２ＭｎＰ２Ｏ７で表される三斜晶系結晶は、充放電に伴って発生する酸化還元電位が高く、蓄電デバイス用正極活物質として用いた場合、高い充放電容量（理論値９７．５ｍＡｈ）及び放電電圧（理論値３．７Ｖ）を示す。
【００３５】
正極活物質におけるＮａｘ（Ｍｎ１−ａＭａ）ｙＰ２Ｏｚ結晶の含有量は９９質量％以下であることが好ましく、９０質量％以下であることがより好ましく、８５質量％以下であることがさらに好ましく、８０質量％以下であることが特に好ましく、７０質量％以下であることが最も好ましい。Ｎａ２ＭｎＰ２Ｏ７結晶の含有量が多すぎると、非晶質相が少なくなり、後述の効果が得られにくくなる。
【００３６】
酸化物材料における非晶質相の含有量は１質量％以上が好ましく、１０％質量以上がより好ましく、２０質量％以上がさらに好ましく、３０質量％以上が特に好ましい。非晶質相の含有量が少なすぎると、ナトリウムイオン伝導性が低下しやすくなる。また、繰り返し充放電に伴い、Ｍｎを含む結晶の歪みが発生したり、Ｍｎ成分が外部へ溶出しやすくなる。結果として、充放電特性（特に高速充放電特性）やサイクル特性が低下し易くなる。
【００３７】
酸化物材料におけるＮａｘ（Ｍｎ１−ａＭａ）ｙＰ２Ｏｚ結晶及び非晶質相の含有量は、ＣｕＫα線を用いた粉末Ｘ線回折測定によって得られる２θ値で１０〜６０°の回折線プロファイルにおいて、結晶性回折線と非晶質ハローにピーク分離することで求められる。具体的には、回折線プロファイルからバックグラウンドを差し引いて得られた全散乱曲線から、１０〜４５°におけるブロードな回折線（非晶質ハロー）をピーク分離して求めた積分強度をＩａ、１０〜６０°において検出されるＮａｘ（Ｍｎ１−ａＭａ）ｙＰ２Ｏｚ結晶由来の結晶性回折線をピーク分離して求めた積分強度の総和をＩｃ、その他の結晶に由来する結晶性回折線から求めた積分強度の総和をＩｏとした場合、Ｎａｘ（Ｍｎ１−ａＭａ）ｙＰ２Ｏｚ結晶の含有量Ｘｃ及び非晶質相の含有量Ｘｇは次式から求められる。
【００３８】
Ｘｃ＝［Ｉｃ／（Ｉｃ＋Ｉａ＋Ｉｏ）］×１００（質量％）
Ｘｇ＝１００−［１００×（Ｉｃ＋Ｉｏ）／（Ｉｃ＋Ｉａ＋Ｉｏ）］（質量％）
【００３９】
Ｎａｘ（Ｍｎ１−ａＭａ）ｙＰ２Ｏｚ結晶の結晶子サイズが小さいほど、放電容量を向上させることができる。具体的には、Ｎａｘ（Ｍｎ１−ａＭａ）ｙＰ２Ｏｚ結晶の結晶子サイズは１００ｎｍ以下であることが好ましく、６０ｎｍ以下であることがより好ましく、５０ｎｍ以下であることがさらに好ましい。下限については特に限定されないが、現実的には１ｎｍ以上、さらには２ｎｍ以上である。結晶子サイズは、ＣｕＫα線を用いた粉末Ｘ線回折の解析結果からシェラーの式に従って求められる。具体的には、回折線プロファイルからバックグラウンドを差し引いて得られた全散乱曲線から、Ｎａｘ（Ｍｎ１−ａＭａ）ｙＰ２Ｏｚ結晶に由来する２θ＝２２．３°付近に確認される回折線をピーク分離して求めた半値全幅β（ＦＷＨＭ）とブラック角θから、次式からＮａｘ（Ｍｎ１−ａＭａ）ｙＰ２Ｏｚ結晶の結晶子サイズεが求められる。
【００４０】
ε＝Ｋλ／βｉｃｏｓθ
（シェラー定数Ｋ＝０．８５、Ｘ線波長λ＝１．５４１）
【００４１】
本発明の蓄電デバイス用正極活物質は、導電性炭素を含むことが好ましい。それにより、酸化物材料間の電子導電パスを確保することが可能となり、充放電特性を向上させることができる。導電性炭素としては、アセチレンブラックやケッチェンブラック等の高導電性カーボンブラック、グラファイト等のカーボン粉末、炭素繊維などを用いることができる。なかでも、電子伝導性が高いアセチレンブラックが好ましい。
【００４２】
本発明の蓄電デバイス用正極活物質は、質量％で、酸化物材料  ８０〜９９．５％、導電性炭素  ０．５〜２０％を含有することが好ましく、酸化物材料  ８５〜９８％、炭素材料  ２〜１５％を含有することが好ましい。酸化物材料と導電性炭素の含有量を上記の範囲に規制することにより、高い充放電容量と良好なサイクル特性とを有する正極活物質が得られやすくなる。
【００４３】
蓄電デバイス用正極活物質の形状は特に限定されないが、粉末状であることが好ましい。その場合、蓄電デバイス用正極活物質の平均粒子径は０．１〜２０μｍ、０．３〜１５μｍ、０．５〜１０μｍ、特に０．６〜５μｍであることが好ましい。また、最大粒子径は１５０μｍ以下、１００μｍ以下、７５μｍ以下、特に５５μｍ以下であることが好ましい。平均粒子径または最大粒子径が大きすぎると、充放電時においてナトリウムイオンの吸蔵および放出が行いにくくなるため、充放電容量が低下する傾向にある。一方、平均粒子径が小さすぎると、ペースト化した際に粉末の分散状態に劣り、均一な電極を製造することが困難になる傾向がある。
【００４４】
ここで、平均粒子径と最大粒子径は、それぞれ一次粒子のメジアン径でＤ５０（５０％体積累積径）とＤ９９（９９％体積累積径）を示し、レーザー回折式粒度分布測定装置により測定された値をいう。
【００４５】
次に、本発明の蓄電デバイス用正極活物質の製造方法について説明する。本発明の蓄電デバイス用正極活物質は、例えば、一般式Ｎａｘ（Ｍｎ１−ａＭａ）ｙＰ２Ｏｚ（ＭはＣｒ、Ｆｅ、Ｃｏ及びＮｉからなる群より選ばれた少なくとも一種の遷移金属元素、１．２≦ｘ≦２．３、０．９５≦ｙ≦１．６、０≦ａ≦０．９、７≦ｚ≦８）で表される酸化物材料に対し、導電性炭素を添加し、粉砕しながら混合することにより製造することができる。
【００４６】
一般式Ｎａｘ（Ｍｎ１−ａＭａ）ｙＰ２Ｏｚで表される酸化物材料は、各構成成分の原料粉末（酸化物等）の溶融固化物や固相反応物等を用いることができる。特に、酸化物材料として溶融固化物を用いた場合、均質性に優れた正極活物質が得られやすくなるため好ましい。
【００４７】
溶融固化物は以下のようにして製造することができる。まず、一般式Ｎａｘ（Ｍｎ１−ａＭａ）ｙＰ２Ｏｚ（ＭはＣｒ、Ｆｅ、Ｍｎ、Ｃｏ及びＮｉからなる群より選ばれた少なくとも一種の遷移金属元素）の組成となるように原料粉末を調製して原料バッチ得る。次に、得られた原料バッチを溶融する。溶融温度は原料バッチが均質に溶融されるよう適宜調整すればよい。具体的には、溶融温度は８００℃以上が好ましく、９００℃以上であることがより好ましい。上限は特に限定されないが、溶融温度が高すぎるとエネルギーロス、ナトリウム成分の蒸発につながるため、１５００℃以下であることが好ましく、１４００℃以下であることがより好ましい。
【００４８】
得られた溶融物を成形することにより、溶融固化物を得る。成形方法としては特に限定されず、例えば、溶融物を一対の冷却ロール間に流し込み、急冷しながらフィルム状に成形してもよいし、あるいは、溶融物を鋳型に流し出し、インゴット状に成形しても構わない。溶融固化物は、非晶質体であっても、結晶体であってもよく、結晶相と非晶質相の混合物であってもよい。
【００４９】
なお、非晶質体からなる溶融固化物を所定温度で所定時間熱処理することにより結晶化させてもよい（結晶化ガラス）。熱処理は、例えば温度の制御が可能な電気炉中で行われる。熱処理温度は、非晶質体のガラス転移温度以上であることが好ましく、結晶化温度以上であることがより好ましい。具体的には、３５０℃以上であることが好ましく、４００℃以上であることがより好ましい。熱処理時間は、非晶質体の結晶化が十分に進行するよう適宜調整される。具体的には、２０〜３００分間であることが好ましく、３０〜２４０分間であることがより好ましい。
【００５０】
なお、非晶質体の熱処理は大気雰囲気、不活性雰囲気、還元雰囲気のいずれで行ってもよいもよいが、特に還元雰囲気中が行うことが好ましく、それにより溶融固化物におけるＭｎ及びＭを２価にすることができる。還元雰囲気は、例えば水素雰囲気等が挙げられる。あるいは、窒素やアルゴンなどの不活性ガス中に水素等の還元性ガスを含む混合ガスを用いてもよく、その際の還元性ガスの含有量は２体積％以上であることが好ましい。
【００５１】
酸化物材料と導電性炭素とを粉砕しながら混合する方法としては、乳鉢、らいかい機、ボールミル、アトライター、振動ボールミル、衛星ボールミル、遊星ボールミル、ジェットミル、ビーズミルなどの一般的な粉砕機を用いる方法が挙げられる。なかでも、遊星型ボールミルを使用するのが好ましい。遊星型ボールミルは、ポットが自転回転しながら、台盤が公転回転し、非常に高い衝撃エネルギーを効率良く発生させることができ、酸化物材料中に導電性炭素を均質に分散させることが可能となるだけなく、酸化物材料中に非晶質相が形成されやすくなる。
【００５２】
本発明の正極活物質は、水系溶媒、非水系溶媒、イオン液体等の電解液を用いたナトリウムイオン二次電池に使用可能である。また、固体電解質を用いた全固体ナトリウムイオン二次電池にも使用可能である。
【実施例】
【００５３】
以下、実施例に基づいて、本発明を詳細に説明する。なお、本発明は以下の実施例に何ら限定されるものではない。【００５４】
（実施例１）
（ａ）溶融工程
リン酸水素ナトリウム（ＮａＨ２ＰＯ４）、酸化マンガン（Ｍｎ３Ｏ４）を原料とし、モル％で、Ｎａ２Ｏ  ３３．３％、ＭｎＯ２  ３３．３％、Ｐ２Ｏ５  ３３．３％の組成となるように原料粉末を調合し、１０５０℃にて１５分間、大気雰囲気中にて溶融を行った。その後、鉄板上に流し込み急冷することで、溶融固化物を得た。この溶融固化物を遊星ボールミルＦｒｉｔｃｈ社製Ｐ７で粉砕し、粉末状の溶融固化物を得た。得られた溶融固化物について粉末Ｘ線回折パターンを確認したところ、結晶性の回折線は確認されず非晶質体であることが確認された（図１）。【００５５】
得られた溶融固化物を、Ｈ２を５体積％含有するＡｒガス雰囲気中で４６３℃、３時間焼成を行うことにより酸化物材料を得た。この酸化物材料について粉末Ｘ線回折パターンを確認したところ、Ｎａ２ＭｎＰ２Ｏ７結晶（三斜晶系空間群Ｐ１）が析出していることが確認された（図２）。【００５６】
（ｂ）粉砕・混合工程
上記で得られた酸化物材料と、導電性炭素としてアセチレンブラック（電気化学工業社製、デンカブラック）を、質量％で、酸化物材料９０％、アセチレンブラック１０％の割合で秤量し、遊星ボールミルＦｒｉｔｃｈ社製Ｐ７に投入した。大気雰囲気中で、８００ｒｐｍ、３０分間粉砕及び混合して蓄電デバイス用正極活物質を得た。得られた正極活物質について、粉末Ｘ線回折パターンを確認したところ、非晶質相を含むことが確認された（図３）。【００５７】
さらに、解析・定量ソフトとしてＭａｔｅｒｉａｌｓ  Ｄａｔａ  Ｉｎｃ．製ＪＡＤＥ  Ｖｅｒ．６．０を用いて、前記回折線プロファイルのデータ解析を行った。まず、１０〜６０°の範囲における回折線プロファイルからバックグラウンの回折プロファイルを差し引いて回折プロファイルを得た後、既述の方法で非晶質相の含有量、Ｎａ２ＭｎＰ２Ｏ７結晶含有量、Ｎａ２ＭｎＰ２Ｏ７結晶の結晶子サイズを求めた。結果を表１に示す。【００５８】
（ｃ）ナトリウムイオン二次電池の作製
上記にて得られた正極活物質に対し、バインダーとしてポリフッ化ビニリデンを用いて、正極活物質：バインダー＝９５：５（質量比）となるように秤量し、これらをＮ−メチルピロリドンに分散した後、自転・公転ミキサーで十分に撹拌してスラリー化した。【００５９】
次に、隙間５０μｍのドクターブレードを用いて、正極集電体である厚さ２０μｍのアルミ箔上に、得られたスラリーをコートし、乾燥機にて７０℃で乾燥後、一対の回転ローラー間に通し、１ｔ／ｃｍ２でプレスすることにより電極シートを得た。電極シートを電極打ち抜き機で直径１１ｍｍに打ち抜き、１６０℃で６時間乾燥させ、円形の作用極を得た。【００６０】
次に、得られた作用極を、コインセルの下蓋の上に、アルミ箔面を下に向けて載置し、その上に２００℃で８時間乾燥させたガラスフィルター、６０℃で８時間減圧乾燥した直径１６ｍｍのポリプロピレン多孔質膜（ヘキストセラニーズ社製  セルガード＃２４００）からなるセパレータ、及び、対極である金属ナトリウムを積層し、試験電池を作製した。電解液としては、１Ｍ  ＮａＰＦ６溶液／ＥＣ：ＤＥＣ＝１：１（ＥＣ＝エチレンカーボネート  ＤＥＣ＝ジエチルカーボネート）を用いた。なお試験電池の組み立ては露点温度−７０℃以下、酸素濃度０．２ｐｐｍ未満のアルゴン雰囲気環境下で行った。【００６１】
（ｄ）充放電試験
充放電試験は次のように行った。３０℃で開回路電圧（ＯＣＶ）から４．５ＶまでＣＣ（定電流）充電（正極活物質からのナトリウムイオン放出）を行い、正極活物質の単位質量中に充電された電気量（充電容量）を求めた。次に、４．５Ｖから２ＶまでＣＣ放電（正極活物質へのナトリウムイオン吸蔵）させ、正極活物質の単位質量中に放電された電気量（初回放電容量）を求めた。以降は、２Ｖ〜４．５Ｖで繰り返しＣＣ充放電させて充放電容量を求めた。なお、充電と放電のＣレートは０．１Ｃ（＝０．０７ｍＡ）で行った。また、放電容量維持率として、繰り返し充放電させた際の初回放電容量対する５０サイクル目の放電容量の割合を求めた。結果を表１に示す。なお、図４に実施例１の充放電曲線を示す。【００６２】
（比較例１）
炭酸水素ナトリウム（ＮａＨＣＯ３）、シュウ酸マンガン（ＭｎＣ２Ｏ４）、リン酸ニアンモニウム（（ＮＨ４）２ＨＰＯ４）を原料とし、モル％で、Ｎａ２Ｏ  ３３．３％、ＭｎＯ２  ３３．３％、Ｐ２Ｏ５  ３３．３％の組成となるように原料粉末を調合して原料バッチを作製した。原料バッチの固形分濃度が３０質量％になるようにエタノールを添加して、実施例１で使用した遊星ボールミルを用いて、５００ｒｐｍ、１時間、湿式粉砕混合を行った。【００６３】
エバポレータを用いてエタノールを除去した後、３０ＭＰａでプレスすることで圧粉体を作製し、６００℃、１２時間、Ｈ２を５体積％含有するＡｒガス雰囲気中で焼成を行った。得られた試料を、上記の遊星ボールミルを用いて５００ｒｐｍ、１時間乾式粉砕することで、正極活物質を得た。得られた正極活物質について粉末Ｘ線回折プロファイルを確認したところ、非晶質相は確認されずＮａ２ＭｎＰ２Ｏ７結晶由来の回折線のみが確認された。回折線プロファイルから、既述の方法により非晶質相の含有量、Ｎａ２ＭｎＰ２Ｏ７結晶含有量、Ｎａ２ＭｎＰ２Ｏ７結晶の結晶子サイズを求めた。結果を表１に示す。【００６４】
得られた正極活物質に、バインダーとしてポリフッ化ビニリデンを、導電助剤として高導電性カーボン（Ｔｉｍｃａｌ社製ＳｕｐｅｒＣ６５）を、正極活物質：バインダー：導電助剤＝７５：５：２０（質量比）となるように秤量し、これらをＮ−メチルピロリドンに分散した後、自転・公転ミキサーで十分に撹拌してスラリー化した。得られたスラリーを用いて、実施例１と同様にして試験電池を作製し、充放電試験を行った。結果を表１に示す。【００６５】
【表１】
2016072315.tif 000003
【００６６】
表１に示すように、実施例１の正極活物質は非晶質相を含有するため、初回放電容量が９３ｍＡｈ／ｇと高く、放電容量維持率も８２％と高かった。一方、比較例１の正極活物質は非晶質相を含まないため、初回放電容量が１６ｍＡｈ／ｇと低かった。なお、表１において、非晶質含有量、およびＮａ２ＭｎＰ２Ｏ７結晶含有量は、いずれも質量％である。
【産業上の利用可能性】
【００６７】
本発明の蓄電デバイス用正極活物質は、電気自動車、電気工具、バックアップ用非常電源等に用いられるナトリウムイオン二次電池用正極活物質として好適である。
【図１】
2016072315.tif 000004
【図２】
2016072315.tif 000005
【図３】
2016072315.tif 000006
【図４】
2016072315.tif 000007
【国際調査報告】
2016072315.tif 000008
2016072315.tif 000009
2016072315.tif 000010
2016072315.tif 000011